Ткань

Область техники
Полезная модель относится к текстильной промышленности, в частности, к изготовлению сорочечных и плательных тканей.
Предшествующий уровень техники
Известна плательная вискозная ткань обр.  I, выполненная полотняным переплетением с кареточным рисунком основныз  и уточных нитей линейной плотности 25 текс х 2 (1 -40/2), количество нитей в ткани на 10 см по основе составляет 180-188, по утку T53-I63. В результате поверхностная плотность ткани составляет 190-210 г/м.
Недостатком данной ткани является невысокие эксплуатационные и потребительские свойства.
Наиболее близкой по технической сущности к заявляемой ткани является плательная вискозная ткань арт. 72173 (2), выполненная полотняным переплетением основных и уточных нитей линейной плотности 25 текс С A/nfl 0) J количество нитей в ткани на 10 см по основе составляет 274-286, по утку 194-206, поверхностная плотность ткани 123-137 . Основные свойства ткани представлены в таблице.
Раскрытие полезной модели
В основу полезной модели положена задача создания сорочечной, плательной ткани с высокими эксплуатационными и потребительскими свойствами.
Эти свойства можно обеспечить рациональной структурой ткани, которая характеризуется многими показателями, включающими основные параметры строения: сырьевой состав основных и уточных нитей, линейную плотность, количество нитей на ТО см, вид ткацкого переплетения.
ДОЗД 15/00, I5M ТКАНЬ
t-
Выбор ПОЛОТНЯНОГО переплетения, которое в сравнении с другими видами обеспечивает минимальную рыхлость ткани, позволяет получить ткань срормоустойчивой, с застилистой поверхностью. Сырьевой состав пряжи, количество основных и уточных нитей обеспечивают в ткани высокую воздухопроницаемость и минимально допустимое изменение линейных размеров ткани после мокрой и влажно-тепловой обработки.
Поэтому поставленная задача решается путем использования в качестве основных и уточных нитей пряжи линейной плотности/,-/С текс ( Л/ 65), выполненной из микротонкого вискозного волокнай//0,13 текс длиной резки 38 мм, причем плотность нитей на ТО см по основе составляет 315-330, по утку 240-250. Ткань выполнена полотняным переплетением. В результате поверхностная плотность ткани составляет TOO-IIO г/м.
Выбор в качестве сырьевого состава микротонкого вискозного волокна, полотняного переплетения основных и уточных нитей, увеличенного количества нитей в ткани на 10 см по основе и утку - в все это обеспечивает ткани высокие эксплуатационные и потребительские свойства. Показатели свойств ткани представлены в таблице.
Показатель       °f
Сырьевой состав Вискозное волокно Вискозное волокно Вид переплетения Полотняное Полотняное Линейная плотность, 25 (40) 14,8-15,4 (67 -65)
TSKC ЧЮ
Число нитей на 10 см:
по основе274-286  315-330
ло утку194-206240-250
Поверхностная плот-р 123-137IOO-IIO
ность, г/м
Несминаемость, % 35,030,0
Изменение линейных размеров после стирки, %
по основе 4,04,0
по утку . 2,02,0
Воздухопроницаемость, 5080